СПОСОБЫ ИЗГОТОВЛЕНИЯ КАТАЛИТИЧЕСКИХ КОМПОЗИЦИЙ, ИМЕЮЩИХ УЛУЧШЕННУЮ ТЕКУЧЕСТЬ

1. Способ получения каталитической композиции, включающий
a) смешивание при регулируемой температуре, составляющей 30ºC или выше, карбоксилатной соли металла с органическим растворителем, имеющим диэлектрическую проницаемость при 25ºC, большую чем или равную 3,0, для экстракции свободных карбоновых кислот, где органический растворитель не содержит метанола,
b) высушивание подвергнутой экстракции карбоксилатной соли металла;
c) объединение высушенной подвергнутой экстракции карбоксилатной соли металла с катализатором, где подвергнутая экстракции карбоксилатная соль металла является практически свободной от карбоновых кислот, как определено с помощью дифференциальной сканирующей калориметрии, так что подвергнутая экстракции карбоксилатная соль металла не демонстрирует каких-либо пиков плавления, которые расположены при температуре менее чем или равной 75ºC.
2. Способ по п. 1, в котором способ после стадии a) дополнительно включает промывку карбоксилатной соли металла органическим растворителем, имеющим диэлектрическую проницаемость при 25ºC, большую чем или равную 3,0, при регулируемой температуре, составляющей 30ºC или выше.
3. Способ по п. 1, в котором способ дополнительно включает использование воронки, чтобы отфильтровать органический растворитель от карбоксилатной соли металла после стадии a).
4. Способ по п. 1, в котором органический растворитель выбирают из группы, состоящей из этанола, пропанола, изопропропанола, бутанола, ацетона, метилэтилкетона, метилацетата, этилацетата, метилпропионата, метилбутирата, простого диметилового эфира, простого диэтилового эфира, 1,4-диоксана, тетрагидрофурана, хлороформа, дихлорметана, ацетонитрила, диметилсульфоксида и их комбинаций.
5. Способ по п. 1, в котором карбоксилатная соль металла представлена формулой
М(Q)x(OOCR)y
где М является металлом из числа элементов 13 группы Периодической таблицы элементов;
Q представляет собой галоген, гидроксигруппу, алкил, алкоксигруппу, арилоксигруппу, силоксигруппу, силановую группу или сульфонатную группу;
R представляет собой углеводородный радикал, имеющий от 12 до 30 атомов углерода;
x является целым числом от 0 до 3;
y является целым числом от 1 до 4; и
сумма x и y равна валентности металла M.
6. Способ по любому из пп. 1-5, в котором каталитическая композиция дополнительно содержит носитель и активатор, и в котором катализатор представляет собой металлоценовое каталитическое соединение, содержащее атом титана, циркония или гафния.
7. Способ по п. 6, в котором металлоценовое каталитическое соединение выбирают из группы, состоящей из
2
(пентаметилциклопентадиенил)(пропилциклопентадиенил)MX,
2
(тетраметилциклопентадиенил)(пропилциклопентадиенил)MX,
2
(тетраметилциклопентадиенил)(бутилциклопентадиенил)MX,
2
2
2
MeSi(инденил)MX,
2
2
2
MeSi(тетрагидроинденил)MX,
2
2
(н-пропилциклопентадиенил)MX,
2
2
(н-бутилциклопентадиенил)MX,
2
2
(1-метил-3-бутилциклопентадиенил)MX,
2
2
3
2
2
HN(CHCHN(2,4,6-MePhenyl))MX,
2
2
5
2
HN(CHCHN(2,3,4,5,6-MePhenyl))MX,
2
(пропилциклопентадиенил)(тетраметилциклопентадиенил)MX,
2
2
(бутилциклопентадиенил)MX,
2
2
2
3
1
5
(пропилциклопентадиенил)MXи их комбинаций, в котором М является Zr или Hf, а X выбирают из группы, состоящей из F, Cl, Br, I, Me, бензила, CHSiMe и алкилов или алкенилов от C до C.
8. Способ по любому из пп. 1-5 и 7, в котором карбоксилатная соль металла присутствует в каталитической композиции в количестве от 0,1 до 20 мас.% исходя из суммарной массыкаталитической композиции.
9. Способ полимеризации для получения этиленового полимера или сополимера, включающий контактирование этилена и необязательно, по меньшей мере, одного дополнительного альфа-олефина с каталитической композицией, полученной согласно способу по п. 1, в реакторе в условиях полимеризации для получения этиленового полимера или сополимера.
10. Способ полимеризации по п. 9, дополнительно включающий отдельное добавление в реактор добавки для непрерывности, содержащей карбоксилатную соль металла, независимо от каталитической композиции, в котором указанная карбоксилатная соль металла является практически свободной от карбоновых кислот, как определено с помощью дифференциальной сканирующей калориметрии, так что подвергнутая экстракции карбоксилатная соль металла не демонстрирует каких-либо пиков плавления, которые расположены при температуре менее чем или равной 75ºC.